(57)【要約】【課題】  短波長に発振波長を有する半導体レーザを用いる高速書き込みに対応した追記型ＤＶＤディスクシステムに好適な光記録媒体等の提供。【解決手段】  下記構造式（１）で表されることを特徴とするアゾ置換インドール化合物である。【化９８】2005298763.tif 000115  ただし、前記構造式（１）中、Ｒ１〜Ｒ８は、互いに同一であってもよいし、異なっていてもよく、水素原子、ハロゲン原子、ニトロ基、シアノ基、水酸基、カルボキシ基、アミノ基、及び有機基のいずれかを表し、Ｒ７とＲ８のいずれか一方はシアノ基を表し、これらは更に置換基で置換されていてもよく、Ｒ１とＲ２、Ｒ４とＲ５は連結して環を形成していてもよい。【選択図】      なし【特許請求の範囲】
【請求項１】
下記構造式（１）で表されることを特徴とするアゾ置換インドール化合物。
【化１】
2005298763.tif 000109
ただし、前記構造式（１）中、Ｒ１〜Ｒ８は、互いに同一であってもよいし、異なっていてもよく、水素原子、ハロゲン原子、ニトロ基、シアノ基、水酸基、カルボキシ基、アミノ基、アルキル基、アリール基、アルキルオキシ基、アリールオキシ基、アルキルアミノ基、アリールアミノ基、アルキルカルボニルアミノ基、アリールカルボニルアミノ基、カルバモイル基、アルキルカルバモイル基、アリールカルバモイル基、アルキルスルホニルアミノ基、アリールスルホニルアミノ基、アルキルカルボニル基、アリールカルボニル基、アルキルスルホニル基、及びアリールスルホニル基のいずれかを表し、Ｒ７とＲ８のいずれか一方はシアノ基を表し、これらは更に置換基で置換されていてもよく、Ｒ１とＲ２、Ｒ４とＲ５は連結して環を形成していてもよい。
【請求項２】
Ｒ３が、下記構造式（２）で表される請求項１に記載のアゾ置換インドール化合物。
【化２】
2005298763.tif 000110
ただし、前記構造式（２）中、Ｒ９及びＲ１０は、互いに同一であってもよいし、異なっていてもよく、水素原子、アルキル基、及びアリール基のいずれかを表し、これらは更に置換基により置換されていてもよく、互いに連結して環を形成していてもよい。
【請求項３】
下記構造式（３）で表されることを特徴とするアゾ金属キレート化合物。
【化３】
2005298763.tif 000111
ただし、前記構造式（３）中、Ｒ１〜Ｒ８は、上記と同じ意味を表す。Ｍは、金属原子を表す。ｎは、２〜３の整数を表す。
【請求項４】
請求項１から２のいずれかに記載のアゾ置換インドール化合物と金属塩とを反応させて得られることを特徴とするアゾ金属キレート化合物。
【請求項５】
金属原子の価数が２価である請求項４に記載のアゾ金属キレート化合物。
【請求項６】
金属原子が、ニッケル及び銅のいずれかである請求項４から５のいずれかに記載のアゾ金属キレート化合物。
【請求項７】
基板と、該基板上に少なくとも記録層を設けてなり、該記録層が請求項３から６のいずれかに記載のアゾ金属キレート化合物を含有してなることを特徴とする光記録媒体。
【請求項８】
記録層材料の熱重量分析における主減量過程での温度に対する減量の傾きが２％／℃以上である請求項７に記載の光記録媒体。
【請求項９】
記録層材料の熱重量分析における主減量過程での総減量が３０％以上であり、かつ減量開始温度が３５０℃以下である請求項７から８のいずれかに記載の光記録媒体。
【請求項１０】
基板と、該基板上に少なくとも記録層を設けてなり、該記録層が、下記構造式（１−１）で表されるアゾ置換インドール化合物と金属、金属酸化物及びこれらの塩から選択されるいずれかとからなるアゾ金属キレートアニオン化合物と、下記構造式（４）で表されるシアニン色素カチオン化合物とからなる塩形成色素を含有することを特徴とする光記録媒体。
【化４】
2005298763.tif 000112
ただし、前記構造式（１−１）中、Ｒ１〜Ｒ８は、上記と同じ意味を表す。
【化５】
2005298763.tif 000113
ただし、前記構造式（４）中、環Ａ及び環Ｂは、互いに同一であってもよいし、異なっていてもよく、隣接する炭素と窒素原子とが一緒になって形成される複素環を表し、該複素環は更に置換基で置換されていてもよく、他の環と縮合していてもよい。Ｒ１１及びＲ１２は、互いに同一であってもよいし、異なっていてもよく、置換又は未置換のアルキル基を表す。ｍは、０〜３の整数を表す。
【請求項１１】
構造式（１−１）におけるＲ３が、下記構造式（２）で表される請求項１０に記載の光記録媒体。
【化６】
2005298763.tif 000114
ただし、前記構造式（２）中、Ｒ９及びＲ１０は、上記と同じ意味を表す。
【請求項１２】
アゾ金属キレートアニオン化合物における金属及び金属酸化物のいずれかの価数が３価である請求項１０から１１のいずれかに記載の光記録媒体。
【請求項１３】
アゾ金属キレートアニオン化合物における金属原子が、Ｃｏ及びＶＯのいずれかである請求項１０から１２のいずれかに記載の光記録媒体。
【請求項１４】
環Ａ及び環Ｂが、インドレニン環、チアゾリン環、及びオキサゾリン環のいずれかである請求項１０から１３のいずれかに記載の光記録媒体。
【請求項１５】
シアニン色素カチオン化合物が、インドレニン系トリメチンシアニン色素である請求項１４に記載の光記録媒体。
【請求項１６】
記録再生波長±１０ｎｍの波長領域の光に対する記録層単層の屈折率ｎが１．５≦ｎ≦３．０であり、かつ消衰係数ｋが０．０２≦ｋ≦０．２である請求項７から１５のいずれかに記載の光記録媒体。
【請求項１７】
記録再生波長が６３０〜６９０ｎｍである請求項１６に記載の光記録媒体。
【請求項１８】
基板におけるトラックピッチが０．７〜０．８μｍであり、かつ案内溝幅が半値幅で０．１８〜０．４０μｍである請求項７から１７のいずれかに記載の光記録媒体。
【発明の詳細な説明】
【技術分野】
【０００１】
本発明は、新規なアゾ置換インドール化合物及びアゾ金属キレート化合物、並びに高速書き込みに対応した追記型ＤＶＤディスクシステムに好適な光記録媒体（以下、「光情報記録媒体」、「情報記録媒体」と称することもある）に関する。
【背景技術】
【０００２】
現在、大容量光ディスクとしてＤＶＤ＋ＲやＤＶＤ−Ｒが商品化されている。今後、これらＤＶＤ系の光ディスクについても、ＣＤ−Ｒのように高速書き込み可能なものが市場から要求されるようになると考えられ、高速書き込み可能な記録材料についての研究開発が進められている。
例えば、シアニン色素は、高屈折率を有しており、信号特性についても満足できる特性が得られるが、耐光性が極めて悪く、単独では実用に耐えられない。このため、光安定化剤を併用することが検討されているが、光安定化能及び信号特性を両立するものは未だ得られていない。
また、アゾ金属キレート色素は、高い信頼性（例えば、耐光性及び保存安定性）は得られるが、屈折率が若干低く、高速書き込みに対しも満足できる信号特性は得られていない。
【０００３】
このような状況の中で、シアニン色素とアゾ金属キレート色素の利点を組み合わせたアゾ金属キレートアニオン化合物とシアニン色素カチオン化合物とからなる塩形成色素が提案されている（特許文献１〜５参照）。
これらの技術では、アゾ金属キレートをアニオン化させる構造が必要となるが、従来技術ではアゾ構造のいずれか一方が芳香族環であるため、充分に高い吸収係数が得られず、このため、充分な光学特性（高屈折率）が得られず、高速書き込みに対応できないという問題がある。
【０００４】
したがってＤＶＤ系の光ディスクにおいて、高速書き込みが可能であり、耐光性及び保存信頼性が高く、優れた光学特性を有する記録材料は未だ提供されておらず、その速やかな開発が望まれているのが現状である。
【０００５】
【特許文献１】国際公開第９８０２９２５７号パンフレット
【特許文献２】特開２０００−１６８２３７号公報
【特許文献３】特開２０００−１９０６４１号公報
【特許文献４】特開２０００−１９０６４２号公報
【特許文献５】特開２０００−１９８２７３号公報
【発明の開示】
【発明が解決しようとする課題】
【０００６】
本発明は、かかる現状に鑑みてなされたものであり、従来における前記諸問題を解決し、以下の目的を達成することを課題とする。即ち、本発明は、光学特性及び熱分解挙動に優れ、かつ高い信頼性（耐光性及び保存安定性）を有する新規なアゾ置換インドール化合物及びアゾ金属キレート化合物、並びにこれら化合物を記録材料として用いた、高速書き込みに対応できる追記型ＤＶＤディスクシステムに好適な光記録媒体を提供することを目的とする。
【課題を解決するための手段】
【０００７】
前記課題を解決するため本発明者等が鋭意検討を重ねた結果、特定のヘテロ環構造を有するアゾ金属キレート化合物を含有する記録層を有する光記録媒体が、高速書き込みに対応した追記型ＤＶＤディスクシステムに適用可能なことを知見した。また、特定のヘテロ環構造を有するアゾ金属キレートアニオン化合物とシアニン色素カチオン化合物とからなる塩形成色素を主成分とする記録層を有する光記録媒体が、従来の類似色素では得られない光学特性（高屈折率）を実現し得、発振波長６７０ｎｍ以下の半導体レーザを用いる次世代大容量光ディスクシステムに適用可能であり、信号品質に優れ、かつ高い信頼性（耐光性及び保存安定性）を有することを知見した。
【０００８】
本発明は、本発明者らの前記知見に基づくものであり、前記課題を解決するための手段としては、以下の通りである。即ち、
＜１＞  下記構造式（１）で表されることを特徴とするアゾ置換インドール化合物である。
【化７】
2005298763.tif 000002
ただし、前記構造式（１）中、Ｒ１〜Ｒ８は、互いに同一であってもよいし、異なっていてもよく、水素原子、ハロゲン原子、ニトロ基、シアノ基、水酸基、カルボキシ基、アミノ基、アルキル基、アリール基、アルキルオキシ基、アリールオキシ基、アルキルアミノ基、アリールアミノ基、アルキルカルボニルアミノ基、アリールカルボニルアミノ基、カルバモイル基、アルキルカルバモイル基、アリールカルバモイル基、アルキルスルホニルアミノ基、アリールスルホニルアミノ基、アルキルカルボニル基、アリールカルボニル基、アルキルスルホニル基、及びアリールスルホニル基のいずれかを表し、Ｒ７とＲ８のいずれか一方はシアノ基を表し、これらは更に置換基で置換されていてもよく、Ｒ１とＲ２、Ｒ４とＲ５は連結して環を形成していてもよい。
＜２＞  Ｒ３が、下記構造式（２）で表される前記＜１＞に記載のアゾ置換インドール化合物である。
【化８】
2005298763.tif 000003
ただし、前記構造式（２）中、Ｒ９及びＲ１０は、互いに同一であってもよいし、異なっていてもよく、水素原子、アルキル基、及びアリール基のいずれかを表し、これらは更に置換基により置換されていてもよく、互いに連結して環を形成していてもよい。
＜３＞  下記構造式（３）で表されることを特徴とするアゾ金属キレート化合物である。
【化９】
2005298763.tif 000004
ただし、前記構造式（３）中、Ｒ１〜Ｒ８は、上記と同じ意味を表す。Ｍは、金属原子を表す。ｎは、２〜３の整数を表す。
＜４＞  前記＜１＞から＜２＞のいずれかに記載のアゾ置換インドール化合物と金属塩とを反応させて得られることを特徴とするアゾ金属キレート化合物である。
＜５＞  金属原子の価数が２価である前記＜４＞に記載のアゾ金属キレート化合物である。
＜６＞  金属原子が、ニッケル及び銅のいずれかである前記＜４＞から＜５＞のいずれかに記載のアゾ金属キレート化合物である。
＜７＞  基板と、該基板上に少なくとも記録層を設けてなり、該記録層が前記＜３＞から＜６＞のいずれかに記載のアゾ金属キレート化合物を含有してなることを特徴とする光記録媒体である。
＜８＞  記録層材料の熱重量分析における主減量過程での温度に対する減量の傾きが２％／℃以上である前記＜７＞に記載の光記録媒体である。
＜９＞  記録層材料の熱重量分析における主減量過程での総減量が３０％以上であり、かつ減量開始温度が３５０℃以下である前記＜７＞から＜８＞のいずれかに記載の光記録媒体である。
＜１０＞  基板と、該基板上に少なくとも記録層を設けてなり、該記録層が、下記構造式（１−１）で表されるアゾ置換インドール化合物と金属、金属酸化物及びこれらの塩から選択されるいずれかとからなるアゾ金属キレートアニオン化合物と、下記構造式（４）で表されるシアニン色素カチオン化合物とからなる塩形成色素を含有することを特徴とする光記録媒体である。
【化１０】
2005298763.tif 000005
ただし、前記構造式（１−１）中、Ｒ１〜Ｒ８は、上記と同じ意味を表す。
【化１１】
2005298763.tif 000006
ただし、前記構造式（４）中、環Ａ及び環Ｂは、互いに同一であってもよいし、異なっていてもよく、隣接する炭素と窒素原子とが一緒になって形成される複素環を表し、該複素環は更に置換基で置換されていてもよく、他の環と縮合していてもよい。Ｒ１１及びＲ１２は、互いに同一であってもよいし、異なっていてもよく、置換又は未置換のアルキル基を表す。ｍは、０〜３の整数を表す。
＜１１＞  構造式（１−１）におけるＲ３が、下記構造式（２）で表される前記＜１０＞に記載の光記録媒体である。
【化１２】
2005298763.tif 000007
ただし、前記構造式（２）中、Ｒ９及びＲ１０は、上記と同じ意味を表す。
＜１２＞  アゾ金属キレートアニオン化合物における金属及び金属酸化物のいずれかの価数が３価である前記＜１０＞から＜１１＞のいずれかに記載の光記録媒体である。
＜１３＞  アゾ金属キレートアニオン化合物における金属原子が、Ｃｏ及びＶＯのいずれかである前記＜１０＞から＜１２＞のいずれかに記載の光記録媒体である。
＜１４＞  環Ａ及び環Ｂが、インドレニン環、チアゾリン環、及びオキサゾリン環のいずれかである前記＜１０＞から＜１３＞のいずれかに記載の光記録媒体である。
＜１５＞  シアニン色素カチオン化合物が、インドレニン系トリメチンシアニン色素である前記＜１４＞に記載の光記録媒体である。
＜１６＞  記録再生波長±１０ｎｍの波長領域の光に対する記録層単層の屈折率ｎが１．５≦ｎ≦３．０であり、かつ消衰係数ｋが０．０２≦ｋ≦０．２である前記＜７＞から＜１５＞のいずれかに記載の光記録媒体である。
＜１７＞  記録再生波長が６３０〜６９０ｎｍである前記＜１６＞に記載の光記録媒体である。
＜１８＞  基板におけるトラックピッチが０．７〜０．８μｍであり、かつ案内溝幅が半値幅で０．１８〜０．４０μｍである前記＜７＞から＜１７＞のいずれかに記載の光記録媒体である。
【０００９】
本発明のアゾ金属キレート化合物は、上記構造式（１）で表されるアゾ置換インドール化合物と金属原子とのキレートである上記構造式（３）で表される。その結果、良好な光学特性と高い耐光性を両立し得、この化合物を記録材料として用いた光記録媒体は、保存性に優れ、かつ高反射率、高変調度、及び低ジッタの記録再生信号特性が得られる。
【００１０】
本発明の光記録媒体は、基板と、該基板上に少なくとも記録層を有してなり、第一形態では、前記記録層が、本発明の前記構造式（３）で表されるアゾ金属キレート化合物を含有してなり、更に必要に応じてその他の成分を含有してなる。その結果、保存性に優れ、かつ高反射率、高変調度、及び低ジッタの記録再生信号特性を実現できる。
また、第二形態では、上記構造式（１−１）で表されるアゾ置換インドール化合物と金属、金属酸化物及びこれらの塩から選択されるいずれかとからなるアゾ金属キレートアニオン化合物と、上記構造式（４）で表されるシアニン色素カチオン化合物とからなる塩形成色素を含有してなり、更に必要に応じてその他の成分を含有してなる。その結果、高反射率、高変調度、及び低ジッタの記録再生信号特性が実現できる。
【発明の効果】
【００１１】
本発明によれば、従来における諸問題を解決でき、光学特性及び熱分解挙動に優れ、かつ高い信頼性（耐光性及び保存安定性）を有する新規なアゾ置換インドール化合物及びアゾ金属キレート化合物、並びにこれら化合物を記録材料として用いた、高速書き込みに対応した追記型ＤＶＤディスクシステムに好適な光記録媒体を提供することができる。
【発明を実施するための最良の形態】
【００１２】
（アゾ置換インドール化合物）
本発明のアゾ置換インドール化合物は、下記構造式（１）で表される。
【００１３】
【化１３】
2005298763.tif 000008
ただし、前記構造式（１）中、Ｒ１〜Ｒ８は、互いに同一であってもよいし、異なっていてもよく、水素原子、ハロゲン原子、ニトロ基、シアノ基、水酸基、カルボキシ基、アミノ基、アルキル基、アリール基、アルキルオキシ基、アリールオキシ基、アルキルアミノ基、アリールアミノ基、アルキルカルボニルアミノ基、アリールカルボニルアミノ基、カルバモイル基、アルキルカルバモイル基、アリールカルバモイル基、アルキルスルホニルアミノ基、アリールスルホニルアミノ基、アルキルカルボニル基、アリールカルボニル基、アルキルスルホニル基、及びアリールスルホニル基のいずれかを表し、Ｒ７とＲ８のいずれか一方はシアノ基を表し、これらは更に置換基で置換されていてもよく、Ｒ１とＲ２、Ｒ４とＲ５は連結して環を形成していてもよい。
【００１４】
前記ハロゲン原子としては、例えば、フッ素、塩素、臭素、ヨウ素、等が挙げられる。
【００１５】
前記アルキル基としては、特に制限はなく、目的に応じて適宜選択することができ、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の一級アルキル基；イソブチル基、イソアミル基、２−メチルブチル基、２−メチルペンチル基、３−メチルペンチル基、４−メチルペンチル基、２−エチルブチル基、２−メチルヘキシル基、３−メチルヘキシル基、４−メチルヘキシル基、５−メチルヘキシル基、２−エチルペンチル基、３−エチルペンチル基、２−メチルヘプチル基、３−メチルヘプチル基、４−メチルヘプチル基、５−メチルヘプチル基、２−エチルヘキシル基、３−エチルヘキシル基、イソプロピル基、ｓｅｃ−ブチル基、１−エチルプロピル基、１−メチルブチル基、１,２−ジメチルプロピル基、１−メチルヘプチル基、１−エチルブチル基、１,３−ジメチルブチル基、１,２−ジメチルブチル基、１−エチル−２−メチルプロピル基、１−メチルヘキシル基、１−エチルヘプチル基、１−プロピルブチル基、１−イソプロピル−２−メチルプロピル基、１−エチル−２−メチルブチル基、１−エチル−２−メチルブチル基、１−プロピル−２−メチルプロピル基、１−メチルヘプチル基、１−エチルヘキシル基、１−プロピルペンチル基、１−イソプロピルペンチル基、１−イソプロピル−２−メチルブチル基、１−イソプロピル−３−メチルブチル基、１−メチルオクチル基、１−エチルヘプチル基、１−プロピルヘキシル基、１−イソブチル−３−メチルブチル基等の二級アルキル基；ネオペンチル基、ｔｅｒｔ−ブチル基、ｔｅｒｔ−ヘキシル基、ｔｅｒｔ−アミル基、ｔｅｒｔ−オクチル基等の三級アルキル基；シクロヘキシル基、４−メチルシクロヘキシル基、４−エチルシクロヘキシル基、４−ｔｅｒｔ−ブチルシクロヘキシル基、４−（２−エチルヘキシル）シクロヘキシル基、ボルニル基、イソボルニル基、アダマンタン基、等のシクロアルキル基、などが挙げられ、これら一級及び二級アルキル基は、更に置換基で置換されていてもよい。該置換基としては、水酸基、ハロゲン原子、ニトロ基、カルボキシ基、シアノ基、置換又は未置換のアリール基、置換又は未置換の複素環残基等によって置換されていてもよく、また、酸素、硫黄、窒素等の原子を介して前記アルキル基で置換されていてもよい。
【００１６】
前記酸素を介して置換されているアルキル基としては、例えば、メトキシメチル基、メトキシエチル基、エトキシメチル基、エトキシエチル基、ブトキシエチル基、エトキシエトキシエチル基、フェノキシエチル基、メトキシプロピル基、エトキシプロピル基、ピペリジノ基、ピロリジノ基、モルホリノ基、等が挙げられる。前記硫黄を介して置換されているアルキル基としては、例えば、メチルチオエチル基、エチルチオエチル基、エチルチオプロピル基、フェニルチオエチル基、等が挙げられる。前記窒素を介して置換されているアルキル基としては、例えば、ジメチルアミノエチル基、ジエチルアミノエチル基、ジエチルアミノプロピル基、等が挙げられる。前記複素環残基としては、例えば、インドリル基、フリル基、チエニル基、ピリジル基、ピペリジル基、キノリル基、イソキノリル基、ピペリジノ基、モルホリノ基、ピロリジノ基、ピロリル基、等が挙げられる。
【００１７】
前記アリール基としては、特に制限はなく、目的に応じて適宜選択することができ、例えば、フェニル基、ペンタレニル基、インデニル基、ナフチル基、アズレニル基、ヘプタレニル基、ビフェニレニル基、フェナレニル基、フェナントレニル基、アントラセニル基、トリフェニレニル基、ピレニル基、等が挙げられ、該アリール基は更に置換基で置換されていてもよい。
【００１８】
前記アルキルオキシ基としては、酸素原子に直接置換又は未置換のアルキル基が結合されているものであればよく、アルキル基としては前述の具体例等が挙げられ、該アルキルオキシ基は更に置換基で置換されていてもよい。
前記アリールオキシ基としては、酸素原子に直接置換又は未置換のアリール基が結合されているものであればよく、アリール基としては前述の具体例等が挙げられ、該アリールオキシ基は更に置換基で置換されていてもよい。
前記アルキルアミノ基としては、窒素原子に直接置換又は未置換のアルキル基が結合されているものであればよく、アルキル基としては前述の具体例等が挙げられ、該アルキルアミノ基は更に置換基で置換されていてもよい。
前記アリールアミノ基としては、窒素原子に直接置換又は未置換のアリール基が結合されているものであればよく、アリール基としては前述の具体例等が挙げられ、該アリールアミノ基は更に置換基で置換されていてもよい。
前記アルキルカルボニルアミノ基としては、カルボニルアミノ基の炭素原子に直接置換又は未置換のアルキル基が結合されているものであればよく、アルキル基としては前述の具体例等が挙げられ、該アルキルカルボニルアミノ基は更に置換基で置換されていてもよい。
前記アリールカルボニルアミノ基としては、カルボニルアミノ基の炭素原子に直接置換又は未置換のアリール基が結合されているものであればよく、アリール基としては前述の具体例等が挙げられ、該アリールカルボニルアミノ基は更に置換基で置換されていてもよい。
前記アルキルカルバモイル基としては、カルバモイル基の窒素原子に直接それぞれ独立して水素原子、置換又は未置換のアルキル基が結合されているものであればよく、アルキル基としては前述の具体例等が挙げられ、該アルキルカルバモイル基は更に置換基で置換されていてもよい。
前記アリールカルバモイル基としては、カルバモイル基の窒素原子に直接それぞれ独立して水素原子、置換又は未置換のアリール基が結合されているものであればよく、アリール基としては前述の具体例等が挙げられ、該アリールカルバモイル基は更に置換基で置換されていてもよい。
前記アルキルスルホニルアミノ基としては、硫黄原子に直接置換もしくは未置換のアルキル基が結合されているものであればよく、アルキル基としては前述の具体例等が挙げられ、該アルキルスルホニルアミノ基は更に置換基で置換されていてもよい。
前記アリールスルホニルアミノ基としては、硫黄原子に直接置換又は未置換のアリール基が結合されているものであればよく、アリール基としては前述の具体例等が挙げられ、該アリールスルホニルアミノ基は更に置換基で置換されていてもよい。
前記アルキルカルボニル基としては、カルボニル基の炭素原子に直接置換もしくは未置換のアルキル基が結合されているものであればよく、アルキル基としては前述の具体例等が挙げられ、該アルキルカルボニル基は更に置換基で置換されていてもよい。
前記アリールカルボニル基としては、カルボニル基の炭素原子に直接置換もしくは未置換のアリール基が結合されているものであればよく、アリール基としては前述の具体例等が挙げられ、該アリールカルボニル基は更に置換基で置換されていてもよい。
前記アルキルスルホニル基としては、スルホニル基の硫黄原子に直接置換もしくは未置換のアルキル基が結合されているものであればよく、アルキル基としては前述の具体例等が挙げられ、該アルキルスルホニル基は更に置換基で置換されていてもよい。
前記アリールスルホニル基としては、スルホニル基の硫黄原子に直接置換もしくは未置換のアリール基が結合されているものであればよく、アリール基としては前述の具体例等が挙げられ、該アリールスルホニル基は更に置換基で置換されていてもよい。
【００１９】
前記構造式（１）におけるＲ３としては、ＤＶＤシステムに適合した光学特性（吸収波長、光学定数）を示す点で下記構造式（２）で表されるものが好ましい。
【化１４】
2005298763.tif 000009
ただし、前記構造式（２）中、Ｒ９及びＲ１０は、互いに同一であってもよいし、異なっていてもよく、水素原子、アルキル基、及びアリール基のいずれかを表し、これらは更に置換基により置換されていてもよく、互いに連結して環を形成していてもよい。
【００２０】
なお、前記アリール基、アルキルオキシ基、アリールオキシ基、アルキルアミノ基、アリールアミノ基、アルキルカルボニルアミノ基、アリールカルボニルアミノ基、カルバモイル基、アルキルカルバモイル基、アリールカルバモイル基、アルキルスルホニルアミノ基、アリールスルホニルアミノ基、アルキルカルボニル基、アリールカルボニル基、アルキルスルホニル基、アリールスルホニル基、複素環及び炭化水素環等は、置換基を有することができるが、この場合の置換基には、慣用の置換基、例えば、水酸基、カルボキシル基、ハロゲン原子、置換又は非置換のアルキル基、アルコキシ基、ニトロ基、置換又は非置換のアミノ基等が挙げられる。ハロゲン原子、アルキル基及びアルコキシ基におけるアルキル部分としては、前記と同様なものが挙げられる。
【００２１】
前記構造式（１）で表されるアゾ置換インドール化合物の具体例を以下に示す。
【化１５】
2005298763.tif 000010
ただし、Ｘは、置換又は未置換のアルキル基を表す。
【００２２】
【化１６】
2005298763.tif 000011
ただし、Ｅｔはエチル基を表し、Ｘは、置換又は未置換のアルキル基を表す。
【００２３】
【化１７】
2005298763.tif 000012
【００２４】
【化１８】
2005298763.tif 000013
ただし、Ｐｒは、プロピル基を表す。
【００２５】
【化１９】
2005298763.tif 000014
ただし、置換又は未置換のアルキル基を表す。
【００２６】
【化２０】
2005298763.tif 000015
ただし、Ｅｔは、エチル基を表す。
【００２７】
【化２１】
2005298763.tif 000016
【００２８】
【化２２】
2005298763.tif 000017
ただし、Ｅｔは、エチル基を表す。
【００２９】
【化２３】
2005298763.tif 000018
【００３０】
【化２４】
2005298763.tif 000019
ただし、Ｅｔは、エチル基を表す。
【００３１】
【化２５】
2005298763.tif 000020
【００３２】
【化２６】
2005298763.tif 000021
ただし、Ｅｔは、エチル基を表す。
【００３３】
【化２７】
2005298763.tif 000022
【００３４】
【化２８】
2005298763.tif 000023
ただし、Ｅｔは、エチル基を表す。
【００３５】
【化２９】
2005298763.tif 000024
ただし、Ｅｔは、エチル基を表す。
【００３６】
【化３０】
2005298763.tif 000025
ただし、Ｅｔは、エチル基を表す。
【００３７】
【化３１】
2005298763.tif 000026
【００３８】
【化３２】
2005298763.tif 000027
ただし、Ｅｔは、エチル基を表す。
【００３９】
【化３３】
2005298763.tif 000028
ただし、Ｅｔは、エチル基を表す。
【００４０】
【化３４】
2005298763.tif 000029
ただし、Ｅｔは、エチル基を表す。
【００４１】
【化３５】
2005298763.tif 000030
ただし、Ｅｔは、エチル基を表す。
【００４２】
【化３６】
2005298763.tif 000031
ただし、Ｅｔは、エチル基を表す。
【００４３】
【化３７】
2005298763.tif 000032
【００４４】
【化３８】
2005298763.tif 000033
【００４５】
【化３９】
2005298763.tif 000034
ただし、Ｍｅはメチル基、Ｅｔは、エチル基を表す。
【００４６】
【化４０】
2005298763.tif 000035
ただし、Ｅｔは、エチル基を表す。
【００４７】
【化４１】
2005298763.tif 000036
ただし、Ｅｔは、エチル基を表す。
【００４８】
【化４２】
2005298763.tif 000037
ただし、Ｍｅは、メチル基を表す。
【００４９】
【化４３】
2005298763.tif 000038
ただし、Ｍｅは、メチル基を表す。
【００５０】
【化４４】
2005298763.tif 000039
【００５１】
【化４５】
2005298763.tif 000040
ただし、Ｅｔは、エチル基を表す。
【００５２】
【化４６】
2005298763.tif 000041
ただし、Ｅｔは、エチル基を表す。
【００５３】
次に、本発明のアゾ置換インドール化合物の製造方法としては、特に制限はなく、目的に応じて公知の方法の中から適宜選択することができ、例えば、塩酸、硫酸、酢酸、りん酸等の酸にアミノ基を有するピラゾール環類を加熱溶解し、氷浴にて急冷する。その後、適当な温度にて亜硝酸を作用させジアゾ化する。次に、４位に置換若しくは未置換のアミノ基を有するインドール類とカップリングすることで目的のアゾ置換インドール化合物を合成することができる。
【００５４】
（アゾ金属キレート化合物）
本発明のアゾ金属キレート化合物は、下記構造式（３）で表される。
【化４７】
2005298763.tif 000042
ただし、前記構造式（３）中、Ｒ１〜Ｒ８は、上記と同じ意味を表す。Ｍは、金属原子を表す。ｎは、２〜３の整数を表す。
【００５５】
また、本発明のアゾ金属キレート化合物は、前記構造式（１）で表されるアゾ置換インドール化合物と金属原子を含有する金属塩とを反応させることにより得られる。
前記金属原子としては、２価の金属原子が好適であり、該金属原子としては、例えば、マンガン、鉄、コバルト、ニッケル、銅、亜鉛、等が挙げられ、これらの中でも、耐光性、屈折率等の光学特性が優れている点からニッケル、銅が特に好ましい。
【００５６】
前記アゾ金属キレート化合物の合成は、例えば、アルコール、ジメチルフォルムアミド（ＤＭＦ）、グリセリン等の溶剤中に、前記構造式（１）で表されるアゾ置換インドール化合物と、前記金属原子を含有する金属塩等を加え、更に必要に応じて、水酸化ナトリウム溶液、アンモニア水等のアルカリ成分を加えたり、室温〜溶剤の沸点の温度に加温することにより行うことができる。
【００５７】
前記アゾ金属キレート化合物は、高線速記録に対応できる物理特性を有しており、各種分野において好適に使用することができるが、追記型光記録媒体における記録材料等として好適に使用することができ、以下の本発明の追記型ＤＶＤ用の記録材料として好適に使用できる。
【００５８】
（光記録媒体）
本発明の光記録媒体は、基板と、該基板上に少なくとも記録層を設けてなり、反射層、保護層、更に必要に応じてその他の層を有してなる。
本発明の光記録媒体は、第一形態では、前記記録層が、本発明の前記構造式（３）で表されるアゾ金属キレート化合物を含有してなり、更に必要に応じてその他の成分を含有してなる。
【００５９】
前記第一形態における記録層材料の熱的に必要な条件としては、熱重量分析（Ｔｈｅｒｍｏｇｒａｖｉｍｅｔｒｉｃ  Ａｎａｌｙｓｉｓ；ＴＧ）における主減量過程での重量減量が、温度に対して急であることが好ましい。これは、主減量過程により記録層材料は分解し、膜厚の減少と光学定数の変化を起こし、光学的な意味での記録部が形成されるからである。したがって、主減量過程の重量減量が温度に対して穏やかな場合には、広い温度範囲にわたって形成されてしまうため、高密度の記録部を形成させる場合は極めて不利となる。同様な理由により重量減量の過程が複数存在する記録層材料を用いた場合も高密度対応には不利である。
本発明では、いくつかの重量減量過程のうちで、減量率が最大のものを主減量過程と称する。前記重量減量の傾きは下記のようにして求めることができる。
【００６０】
図１に示すように、重量ｍ０の記録層材料を窒素雰囲気下中で、１０℃／ｍｉｎで昇温させる。この昇温に従って記録層材料の重量は微量ずつ減少し、重量減量線（ほぼ直線ａ−ｂ）を示す。ある温度に達すると記録層材料は急激な重量減少を起こし、ほぼ直線ｃ−ｄに沿った重量の減量を起こす。これが主減量過程である。さらに温度を上げ続けると質量の急激な減量は終了し、ほぼ直線ｅ−ｆに沿った重量減少を起こす。
図１中、直線ａ−ｂと直線ｃ−ｄとの交点における温度をＴ１(℃)、初期重量ｍ０に対する残存重量減量率をｍ１（％）、直線ｃ−ｄと直線ｅ−ｆとの交点における温度をＴ２(℃)、初期質量ｍ０に対する残存重量減量率をｍ２（％）とする。急激な減量開始温度はＴ１、急激な減量終了温度はＴ２となり、急激な重量減少を発現するときの重量減量の傾きは、次式、（ｍ１−ｍ２）（％）／（Ｔ２−Ｔ１）（℃）で示される値であり、初期重量に対する重量減量率は（ｍ１−ｍ２）（％）で表される。
ここで、図１中、「ＴＧ％」とは、被測定記録層材料の重量減量率を表す。昇温前の記録層材料の質量ｍ０を１００％と表し、計測器に物質がない状態を０％とする。
上記定義に基づくと光記録媒体に用いる記録材料としては、主減量過程における重量減量の傾きが２％／℃以上が好ましい。前記重量減量の傾きが２％／℃未満であると、記録部の広がりが大きくなり、短い記録部を形成することが困難となることがある。
また、主減量過程における重量減少率は、３０％以上が好ましい。前記重量減少率が３０％未満であると、良好な記録変調度、記録感度が得られないことがある。更に、熱的特性に必要な条件は、減量開始温度Ｔ１が一定の温度範囲にあることが好ましい。具体的には、前記減量開始温度は３５０℃以下が好ましく、２００〜３５０℃がより好ましい。前記減量開始温度が３５０℃を超えると、記録レーザ光のパワーが高くなり実用的でなくなることがあり、２００℃未満であると、再生劣化を起こすなど記録安定性が悪化することがある。
【００６１】
本発明の光記録媒体は、第二形態では、前記記録層が、下記構造式（１−１）で表されるアゾ置換インドール化合物と金属、金属酸化物及びこれらの塩から選択されるいずれかとからなるアゾ金属キレートアニオン化合物と、下記構造式（４）で表されるシアニン色素カチオン化合物とからなる塩形成色素を含有してなり、更に必要に応じてその他の成分を含有してなる。
【００６２】
【化４８】
2005298763.tif 000043
ただし、前記構造式（１−１）中、Ｒ１〜Ｒ８は、互いに同一であってもよいし、異なっていてもよく、水素原子、ハロゲン原子、ニトロ基、シアノ基、水酸基、カルボキシ基、アミノ基、アルキル基、アリール基、アルキルオキシ基、アリールオキシ基、アルキルアミノ基、アリールアミノ基、アルキルカルボニルアミノ基、アリールカルボニルアミノ基、カルバモイル基、アルキルカルバモイル基、アリールカルバモイル基、アルキルスルホニルアミノ基、アリールスルホニルアミノ基、アルキルカルボニル基、アリールカルボニル基、アルキルスルホニル基、及びアリールスルホニル基のいずれかを表し、Ｒ７とＲ８のいずれか一方はシアノ基を表し、これらは更に置換基で置換されていてもよく、Ｒ１とＲ２、Ｒ４とＲ５は連結して環を形成していてもよい。
【００６３】
【化４９】
2005298763.tif 000044
ただし、前記構造式（４）中、環Ａ及び環Ｂは、互いに同一であってもよいし、異なっていてもよく、隣接する炭素と窒素原子とが一緒になって形成される複素環を表し、該複素環は更に置換基で置換されていてもよく、他の環と縮合していてもよい。Ｒ１１及びＲ１２は、互いに同一であってもよいし、異なっていてもよく、置換又は未置換のアルキル基を表す。ｍは、０〜３の整数を表す。
【００６４】
前記環Ａ及び環Ｂは、互いに同一であってもよいし、異なっていてもよく、隣接する炭素と窒素原子とが一緒になって形成される複素環を表し、該複素環としては、３員環、５員環、６員環、などが挙げられ、これらの中でも複素５員環が好ましい。該複素５員環としては、例えば、オキサゾール、チアゾール、オキサジアゾール、チアジアゾール、オキサトリアゾール、チアトリアゾール、などが挙げられ、これらは更に置換基で置換されていてもよく、これらは縮合環を有していてもよい。
【００６５】
Ｒ１１及びＲ１２は、互いに同一であってもよいし、異なっていてもよく、置換又は未置換の炭素数１〜１０のアルキル基を表し、例えば、メチル基、エチル基、プロピル基、ブチル基、などが挙げられる。
【００６６】
前記構造式（１−１）における金属又は金属酸化物は、価数が３価のものが好ましい。該３価の金属又は金属酸化物としては、例えば、チタン、バナジウム、クロム、マンガン、鉄、コバルト、ニッケル、銅、ジルコニウム、ニオブ、モリブデン、テクネニウム、ルテニウム、ロジウム、パラジウム、酸化バナジウム、酸化チタン、等が挙げられる。
【００６７】
前記構造式（１−１）で示されるアゾ置換インドール化合物は、２価若しくは３価の金属、金属酸化物、又はそれらの塩と容易に作用してアゾ金属キレートアニオン化合物を生成する。ここで、安定なアゾ金属キレートアニオン化合物を生成するには、金属又は金属酸化物の価数が３価であるものを用いることが重要である。アゾ置換インドール化合物と３価金属等とが、２：１の比（モル比）により構成されるアゾ金属キレートアニオン化合物は安定に単離でき、種々のシアニン色素と容易に塩交換をして本発明の塩形成色素からなる記録材料を生成することができる。
この場合、前記塩形成色素における前記アゾ金属キレートアニオン化合物と、前記シアニン色素カチオン化合物との混合比（モル比）は、特に制限はなく、目的に応じて適宜選択することができ、前記アゾ金属キレートアニオン化合物：前記シアニン色素カチオン化合物＝１：０．５〜５が好ましい。
【００６８】
前記アゾ金属キレートアニオン化合物と前記シアニン色素カチオン化合物からなる塩形成色素とすることで、シアニン色素の弱点である耐光性が著しく向上し、光学特性、耐光性及び溶解性の点で優れた記録材料となる。また、記録材料をＤＶＤに用いる場合、記録材料の光安定性、記録波長での記録感度、塗布溶媒への溶解性を検討したところ、アゾ金属キレートアニオン化合物の金属種としてはコバルトが最も耐光性がよく好適であり、インドレニン環、チアゾリン環、又はオキサゾリン環で構成されるシアニン色素カチオン化合物が記録感度が高い点で特に好ましい。
これらの中でも、インドレニン環で構成されるインドレニン系トリメチンシアニン色素が耐光性が優れている点から最も好ましい。
【００６９】
前記構造式（３）で表されるシアニン色素カチオン化合物の具体例を以下に示す。
【００７０】
【化５０】
2005298763.tif 000045
ただし、Ｅｔは、エチル基を表す。
【００７１】
【化５１】
2005298763.tif 000046
ただし、Ｅｔは、エチル基を表す。
【００７２】
【化５２】
2005298763.tif 000047
ただし、Ｅｔは、エチル基を表す。
【００７３】
【化５３】
2005298763.tif 000048
ただし、Ｅｔは、エチル基を表す。
【００７４】
【化５４】
2005298763.tif 000049
ただし、Ｅｔは、エチル基を表す。
【００７５】
【化５５】
2005298763.tif 000050
ただし、Ｅｔは、エチル基を表す。
【００７６】
【化５６】
2005298763.tif 000051
ただし、Ｅｔは、エチル基を表す。
【００７７】
【化５７】
2005298763.tif 000052
ただし、Ｅｔは、エチル基を表す。
【００７８】
【化５８】
2005298763.tif 000053
ただし、Ｅｔは、エチル基を表す。
【００７９】
【化５９】
2005298763.tif 000054
ただし、Ｅｔは、エチル基を表す。
【００８０】
【化６０】
2005298763.tif 000055
ただし、Ｅｔは、エチル基を表す。
【００８１】
【化６１】
2005298763.tif 000056
ただし、Ｅｔは、エチル基を表す。
【００８２】
【化６２】
2005298763.tif 000057
ただし、Ｅｔは、エチル基を表す。
【００８３】
【化６３】
2005298763.tif 000058
ただし、Ｅｔは、エチル基を表す。
【００８４】
【化６４】
2005298763.tif 000059
ただし、Ｅｔは、エチル基を表す。
【００８５】
【化６５】
2005298763.tif 000060
ただし、Ｅｔは、エチル基を表す。
【００８６】
【化６６】
2005298763.tif 000061
ただし、Ｅｔは、エチル基を表す。
【００８７】
【化６７】
2005298763.tif 000062
ただし、Ｅｔは、エチル基を表す。
【００８８】
【化６８】
2005298763.tif 000063
ただし、Ｍｅは、メチル基を表す。
【００８９】
【化６９】
2005298763.tif 000064
ただし、Ｂｕは、ブチル基を表す。
【００９０】
【化７０】
2005298763.tif 000065
ただし、Ｐｒは、プロピル基を表す。
【００９１】
【化７１】
2005298763.tif 000066
ただし、ｉ−Ｐｒは、イソプロピル基を表す。
【００９２】
【化７２】
2005298763.tif 000067
ただし、Ｍｅは、メチル基、Ｂｕは、ブチル基を表す。
【００９３】
【化７３】
2005298763.tif 000068
ただし、Ｍｅは、メチル基、ｉ−Ｐｒは、イソプロピル基を表す。
【００９４】
【化７４】
2005298763.tif 000069
ただし、Ｂｕは、ブチル基を表す。
【００９５】
【化７５】
2005298763.tif 000070
ただし、Ｍｅは、メチル基を表す。
【００９６】
【化７６】
2005298763.tif 000071
ただし、Ｐｒは、プロピル基を表す。
【００９７】
【化７７】
2005298763.tif 000072
ただし、ｉ−Ｐｒは、イソプロピル基を表す。
【００９８】
【化７８】
2005298763.tif 000073
ただし、Ｍｅは、メチル基、Ｂｕは、ブチル基を表す。
【００９９】
【化７９】
2005298763.tif 000074
ただし、Ｍｅは、メチル基、ｉ−Ｐｒは、イソプロピル基を表す。
【０１００】
【化８０】
2005298763.tif 000075
ただし、Ｅｔは、エチル基を表す。
【０１０１】
【化８１】
2005298763.tif 000076
ただし、Ｅｔは、エチル基を表す。
【０１０２】
【化８２】
2005298763.tif 000077
ただし、Ｅｔは、エチル基を表す。
【０１０３】
【化８３】
2005298763.tif 000078
ただし、Ｅｔは、エチル基を表す。
【０１０４】
【化８４】
2005298763.tif 000079
ただし、Ｂｕは、ブチル基を表す。
【０１０５】
【化８５】
2005298763.tif 000080
ただし、Ｍｅは、メチル基を表す。
【０１０６】
【化８６】
2005298763.tif 000081
ただし、ｉ−Ｐｒは、イソプロピル基を表す。
【０１０７】
【化８７】
2005298763.tif 000082
ただし、Ｐｒは、プロピル基を表す。
【０１０８】
【化８８】
2005298763.tif 000083
ただし、Ｍｅは、メチル基、Ｂｕは、ブチル基を表す。
【０１０９】
【化８９】
2005298763.tif 000084
ただし、Ｍｅは、メチル基、ｉ−Ｐｒは、イソプロピル基を表す。
【０１１０】
次に、光記録媒体における記録層の光学特性に必要な条件としては、記録再生波長である６３０〜６９０ｎｍに対して短波長側に大きな吸収帯を有し、かつ記録再生波長が該吸収帯の長波長端近傍にあることが好ましい。これは、記録再生波長である６３０〜６９０ｎｍで大きな屈折率と消衰係数を有することを意味する。
具体的には、記録再生波長近傍の長波長近傍の波長域光に対する記録層単層の屈折率ｎが１．５〜３．０であり、消衰係数ｋが０．０２〜０．２の範囲が好ましい。前記屈折率ｎが１．５未満であると、十分な光学的変化が得られにくいため、記録変調度が低くなることがあり、３．０を超えると波長依存性が高くなり過ぎるため、記録再生波長領域であってもエラーとなってしまうことがある。また、前記消衰係数ｋが０．０２未満であると記録感度が悪くなることがあり、０．２を超えると５０％以上の反射率を得ることが困難となることがある。
【０１１１】
本発明の光記録媒体は、その記録再生波長は６３０〜６９０ｎｍが好ましく、高速書き換えが可能であり、優れた記録特性有し、特に大容量のＤＶＤ＋Ｒ、及びＤＶＤ−Ｒのいずれかに好適に用いられる。
【０１１２】
次に、本発明の光記録媒体の構成について図面を参照して説明する。
図２は、本発明の光記録媒体に適用し得る層構成例を示す概略断面図であり、これは追記型光ディスクの例である。図２（Ａ）は、基板１／記録層２からなる追記型光ディスクを示す。図２（Ｂ）は、基板１／下引き層３／記録層２からなる追記型光ディスクを示す。図２（Ｃ）は、基板１／下引き層３／記録層２／保護層４からなる追記型光ディスクを示す。図２（Ｄ）は、ハードコート層５／基板１／下引き層３／記録層２／保護層４からなる追記型光ディスクを示す。
【０１１３】
図３は、本発明の光記録媒体に適用し得る追記型光記録媒体（ＣＤ−Ｒ型）の層構成例を示す概略断面図であり、これは追記型光ディスクの例である。図３（Ａ）は、基板１／記録層２／反射層６／保護層４からなるＣＤ−Ｒを示す。図３（Ｂ）は、基板１／下引き層３／記録層２／反射層６／保護層４からなるＣＤ−Ｒを示す。図３（Ｃ）は、ハードコート層５／基板１／下引き層３／記録層２／反射層６／保護層４からなるＣＤ−Ｒを示す。
なお、図２若しくは図３を２枚貼合わせたいわゆるエアーサンドイッチ、又は密着貼合わせ構造としてもよい。
【０１１４】
図４は、本発明の光記録媒体に適用し得る追記型光記録媒体（ＤＶＤ±Ｒ）の層構成例を示す概略断面図である。図４（Ａ）は、基板１／記録層２／反射層６／保護層４からなるＤＶＤ±Ｒを示す。図４（Ｂ）は、基板１／記録層２／反射層６／保護層４／接着層８／保護基板７からなるＤＶＤ±Ｒを示す。図４（Ｃ）は、ハードコート層５／基板１／下引き層３／記録層２／反射層６／保護層４／接着層８／保護基板７からなるＤＶＤ±Ｒを示す。
【０１１５】
本発明の光記録媒体を追記型ＤＶＤメディアとして適用する場合の光記録媒体の構成としては、第１の基板と第２の基板（以下、第１基板、第２基板と称することがある）とを記録層を介して接着剤で張り合わせた構造を基本構造とする。記録層は反射率を高めるため記録層と反射層との積層である必要がある。記録層と基板間は下引き層、又は保護層を介して層成してもよく、機能向上のためそれらを積層化した構成でもよい。最も通常に用いられるのは、第１基板／記録層（有機色素層）／反射層／保護層／接着層／第２基板の構造である。
【０１１６】
−基板−
前記基板としては、基板側より記録及び再生の少なくともいずれかを行う場合には使用レーザ光に対して透明でなければならず、記録層側から記録及び再生の少なくともいずれかを行う場合には、基板は透明である必要はない。従って、本発明において、基板２枚をサンドイッチ状で用いる場合は、例えば、一方の基板（第２の基板）のみが透明であれば、他方の基板（第１の基板）の透明、不透明は問わない。
【０１１７】
前記基板材料としては、特に制限はなく、目的に応じて適宜選択することができ、例えば、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチックス、ガラス、セラミックス、金属、等を用いることができる。
なお、基板を１層しか用いない場合はその基板表面に、また基板２枚をサンドイッチ状で用いる場合は第１基板の表面に、トラッキング用の案内溝や案内ピット、更にアドレス信号等のプレフォーマットが形成されていることが好ましい。
【０１１８】
前記基板は、円盤状であり、通常、深さ１０００〜２５００Å（１００〜２５０ｎｍ）の案内溝を有している。前記溝深さが１０００Å（１００ｎｍ）以上であると、充分なトラッキング信号や良好な記録再生特性を得やすくなり、２５００Å（２５０ｎｍ）以下であると全面に渡り均一性に優れた転写性が得られるので好ましい。また、溝幅は、半値幅で０．１８〜０．４０μｍが好ましい。前記半値幅が０．１８μｍ以上であると、十分なトラッキングエラー信号強度を得やすいので好ましい。一方、０．４０μｍ以下であると、記録したときに記録部が横に広がりにくいので好ましい。
また、トラックピッチは、通常、０．７〜１．０μｍが好ましく、高容量化の用途では０．７〜０．８μｍが好ましい。
【０１１９】
−記録層−
前記記録層はレーザ光の照射により何らかの光学的変化を生じさせ、その変化により情報を記録できるものであって、この記録層中には本発明の前記色素が含有されていることが必要で、該記録層の形成にあたっては、本発明の第一形態に係る有機色素（前記構造式（３）で表されるアゾ金属キレート化合物）及び第二形態に係る有機色素（前記構造式（１−１）で表されるアゾ金属キレートアニオン化合物と前記構造式（４）で表されるシアニン色素カチオン化合物）から選択される少なくとも１種を用いることができる。前記記録層には、光学特性、記録感度、及び信号特性等の向上を目的として他の有機色素、金属、又は金属化合物と、混合或いは積層化してもよい。
前記他の有機色素としては、例えば、ポリメチン色素、ナフタロシアニン系染料、フタロシアニン系染料、スクアリリウム系染料、クロコニウム系染料、ピリリウム系染料、ナフトキノン系染料、アントラキノン(インダンスレン)系染料、キサンテン系染料、トリフェニルメタン系染料、アズレン系染料、テトレヒドロコリン系染料、フェナンスレン系染料、トリフェノチアジン系染料、金属キレート化合物、等が挙げられ、これらの１種を単独で用いてもよいし、２種以上を組み合わせても構わない。
また、前記染料中に金属、又は金属化合物を添加することもできる。該金属又は金属化合物としては、例えば、Ｉｎ、Ｔｅ、Ｂｉ、Ｓｅ、Ｓｂ、Ｇｅ、Ｓｎ、Ａｌ、Ｂｅ、ＴｅＯ２、ＳｎＯ、Ａｓ、Ｃｄ等を分散混合、或いは積層の形態で用いることもできる。
【０１２０】
また、前記色素中に高分子材料を配合させることもできる。該高分子材料としては、例えば、アイオノマー樹脂、ポリアミド系樹脂、ビニル系樹脂、天然高分子化合物、シリコーン、液状ゴム等の種々の材料、又はシランカップリング剤等を分散混合して用いてもよいし、あるいは特性改良の目的で安定剤（例えば、遷移金属錯体）、分散剤、難燃剤、滑剤、帯電防止剤、界面活性剤、可塑剤等を一緒に用いることもできる。
【０１２１】
前記記録層の形成は、蒸着法、スパッタリング法、ＣＶＤ法又は溶液塗布法等の通常の手段によって行うことができる。前記塗布法を用いる場合には、前記色素等を有機溶剤等に溶解してスプレー法、ローラーコーティング法、ディッピング法、スピンコーティング等の慣用のコーティング法によって行うことができる。
【０１２２】
前記有機溶剤としては、特に制限はなく、目的に応じて適宜選択することができ、例えば、メタノール、エタノール、イソプロパノール、２，２，３，３−テトラフルオロプロパノール等のアルコール類；アセトン、メチルエチルケトン、シクロヘキサノン等のケトン類；Ｎ，Ｎ−ジメチルホルムアミド、Ｎ，Ｎ−ジメチルアセトアミド等のアミド類；ジメチルスルホキシド等のスルホキシド類；テトラヒドロフラン、ジオキサン、ジエチルエーテル、エチレングリコールモノメチルエーテル等のエーテル類；酢酸メチル、酢酸エチル等のエステル類；クロロホルム、塩化メチレン、ジクロロエタン、四塩化炭素、トリクロロエタン等の脂肪族ハロゲン化炭化水素類；ベンゼン、キシレン、モノクロロベンゼン、ジクロロベンゼン等の芳香族類；メトキシエタノール、エトキシエタノール等のセロソルブ類；ヘキサン、ペンタン、シクロヘキサン、メチルシクロヘキサン等の炭化水素類、等が挙げられる。
【０１２３】
前記記録層の膜厚は、特に制限はなく、目的に応じて適宜選択することができ、１００Å（１０ｎｍ）〜１０μｍが好ましく、２００Å（２０ｎｍ）〜２０００Å（２００ｎｍ）がより好ましい。
【０１２４】
−下引き層−
前記下引き層は、（１）接着性の向上、（２）水又はガス等のバリア、（３）記録層の保存安定性の向上、（４）反射率の向上、（５）溶剤からの基板や記録層の保護、及び（６）案内溝・案内ピット・プレフォーマット等の形成等を目的として使用される。
前記（１）の目的としては、高分子材料、例えば、アイオノマー樹脂、ポリアミド樹脂、ビニル系樹脂、天然樹脂、天然高分子、シリコーン、液状ゴム等の種々の高分子物質、及びシランカップリング剤等を用いることができる。前記（２）及び（３）の目的としては、前記高分子材料以外に無機化合物、例えば、ＳｉＯ２、ＭｇＦ２、ＳｉＯ、ＴｉＯ２、ＺｎＯ、ＴｉＮ、ＳｉＮ等、更に金属、又は半金属、例えば、Ｚｎ、Ｃｕ、Ｎｉ、Ｃｒ、Ｇｅ、Ｓｅ、Ａｕ、Ａｇ、Ａｌ等を用いることができる。また、前記（４）の目的に対しては、金属、例えば、Ａｌ、Ａｇ等や、金属光沢を有する有機薄膜、例えば、メチン染料、キサンテン系染料等を用いることができる。前記（５）及び（６）の目的としては、紫外線硬化樹脂、熱硬化樹脂、熱可塑性樹脂等を用いることができる。
【０１２５】
前記下引き層の膜厚は、特に制限はなく、目的に応じて適宜選択することができ、０．０１〜３０μｍが好ましく、０．０５〜１０μｍがより好ましい。
【０１２６】
−反射層−
前記反射層の材料としては、単体で高反射率の得られる腐食されにくい金属、半金属等が挙げられ、例えば、Ａｕ、Ａｇ、Ｃｒ、Ｎｉ、Ａｌ、Ｆｅ、Ｓｎ等が挙げられるが、反射率、生産性の点からＡｕ、Ａｇ、Ａｌが最も好ましく、これらの金属、半金属は単独で使用しても良く、２種の合金としてもよい。
【０１２７】
前記反射層は、各種気相成長法、例えば、真空蒸着法、スパッタリング法、プラズマＣＶＤ法、光ＣＶＤ法、イオンプレーティング法、電子ビーム蒸着法などによって形成できる。なかでも、スパッタリング法が、量産性、膜質等に優れている。
前記反射層の膜厚は、特に制限はなく、目的に応じて適宜選択することができ、５０〜５０００Å（５〜５００ｎｍ）が好ましく、１００〜３０００Å（１０〜３００ｎｍ）がより好ましい。
【０１２８】
−保護層、及び基板表面ハードコート層−
前記保護層、又は基板表面ハードコート層は、（１）記録層（反射吸収層）の傷、ホコリ、汚れ等からの保護、（２）記録層（反射吸収層）の保存安定性の向上、（３）反射率の向上等を目的として使用される。これらの目的に対しては、前記中間層に示した材料を用いることができる。また、無機材料としては、例えば、ＳｉＯ、ＳｉＯ２等も用いることができる。有機材料としては、例えば、ポリメチルアクリレート樹脂、ポリカーボネート樹脂、エポキシ樹脂、ポリスチレン樹脂、ポリエステル樹脂、ビニル樹脂、セルロース、脂肪族炭化水素樹脂、芳香族炭化水素樹脂、天然ゴム、スチレンブタジエン樹脂、クロロプレンゴム、ワックス、アルキッド樹脂、乾性油、ロジン等の熱軟化性樹脂、熱溶融性樹脂、紫外線硬化樹脂も用いることができる。前記材料のうち保護層、又は基板表面ハードコート層に最も好ましい例としては生産性に優れた紫外線硬化樹脂である。
前記保護層又は基板表面ハードコート層の膜厚は０．０１〜３０μｍが好ましく、０．０５〜１０μｍがより好ましい。
【０１２９】
本発明においては、前記下引き層、前記保護層、及び前記基板表面ハードコート層には記録層の場合と同様に、目的に応じて更に、安定剤、分散剤、難燃剤、滑剤、帯電防止剤、界面活性剤、可塑剤等を含有させることができる。
【０１３０】
−保護基板−
前記保護基板は、この保護基板側からレーザ光を照射する場合には、使用レーザ光に対し透明でなくてはならず、単なる保護板として用いる場合には、透明性は問わない。前記保護基板として使用可能な基板材料は前記の基板材料と全く同様であり、例えば、ポリエステル樹脂、アクリル樹脂、ポリアミド樹脂、ポリカーボネート樹脂、ポリオレフィン樹脂、フェノール樹脂、エポキシ樹脂、ポリイミド樹脂等のプラスチックス、ガラス、セラミックス、金属等を用いることができる。
【０１３１】
−接着剤、接着層−
前記接着剤としては、２枚の光記録媒体を接着できる材料であれば特に制限はなく、目的に応じて適宜選択することができ、生産性を考えると、紫外線硬化型接着剤又はホットメルト型接着剤が好ましい。
【０１３２】
本発明の光記録媒体の記録再生方法は、前記本発明の光記録媒体に対し、６３０〜６９０ｎｍの発振波長を有するレーザ光を照射することにより情報の記録及び再生の少なくともいずれかを行うものである。
具体的には、光記録媒体を所定の線速度、又は、所定の定角速度にて回転させながら、基板側から対物レンズを介して半導体レーザ（例えば、６３０〜６９０ｎｍの発振波長）などの記録用の光を照射する。この照射光により、記録層がその光を吸収して局所的に温度上昇し、例えば、ピットが生成してその光学特性を変えることにより情報が記録される。上記のように記録された情報の再生は、光記録媒体を所定の定線速度で回転させながらレーザ光を基板側から照射して、その反射光を検出することにより行うことができる。
【実施例】
【０１３３】
以下、本発明の実施例について説明するが、本発明はこれら実施例に何ら限定されるものではない。
【０１３４】
（実施例１）
−アゾ置換インドール化合物（Ａ−３）の合成−
２−アミノ−３，４−ジシアノピラゾール１．３３ｇを塩酸酸性水溶液（３倍モル比）中で、０℃において１．１倍モル比の亜硝酸水溶液を滴下し、ジアゾ化を行った。過剰の亜硝酸をアミド硫酸にて分解しジアゾ液を調製した。次に、４−ジエチルアミノインドール１．８８ｇをエタノール中に溶解し、前記ジアゾ液を加えて反応させた。反応終了後、析出した粗結晶を濾取し、エタノールから再結晶して下記構造式で表されるアゾ置換インドール化合物（Ａ−３）を合成した。
得られたアゾ置換インドール化合物（Ａ−３）のＩＲスペクトルの結果を図５に示す。また、クロロホルム溶液の吸収スペクトルを図６に示す。元素分析の結果を表１に示す。
【０１３５】
【化９０】
2005298763.tif 000085
【０１３６】
【表１】
2005298763.tif 000086
【０１３７】
（実施例２）
実施例１において、４−ジエチルアミノインドール１．８８ｇの変わりに４−ジブチルアミノインドール２．４４ｇを用いた以外は、実施例１と同様にして、下記構造式で表されるアゾ置換インドール化合物（Ａ−７）を合成した。得られたアゾ置換インドール化合物（Ａ−７）の元素分析の結果を表２に示す。
【０１３８】
【化９１】
2005298763.tif 000087
【０１３９】
【表２】
2005298763.tif 000088
【０１４０】
（実施例３）
実施例１において、４−ジエチルアミノインドール１．８８ｇの変わりに下記構造式Ａで表されるアミノインドール化合物２．００ｇを用いた以外は、実施例１と同様にして、下記構造式で表されるアゾ置換インドール化合物（Ａ−１５）を合成した。得られたアゾ置換インドール化合物（Ａ−１５）の元素分析の結果を表３に示す。
【０１４１】
【化９２】
2005298763.tif 000089
【化９３】
2005298763.tif 000090
【０１４２】
【表３】
2005298763.tif 000091
【０１４３】
（実施例４）
実施例１において、４−ジエチルアミノインドール１．８８ｇの変わりに下記構造式Ｂで表されるアミノインドール化合物２．１５ｇを用いた以外は、実施例１と同様にして、下記構造式で表されるアゾ置換インドール化合物（Ａ−１８）を合成した。得られたアゾ置換インドール化合物（Ａ−１８）の元素分析の結果を表４に示す。
【０１４４】
【化９４】
2005298763.tif 000092
【化９５】
2005298763.tif 000093
【０１４５】
【表４】
2005298763.tif 000094
【０１４６】
（実施例５）
−アゾ金属キレート化合物の合成−
前記アゾ置換インドール化合物（Ａ−３）１．３３ｇ、及び酢酸ニッケル（ＩＩ）四水和物０．４０ｇをジメチルフォルムアミド（ＤＭＦ）に懸濁した。この懸濁液を１００℃に昇温し、１時間攪拌した。反応溶液を水に排出し、析出した粗製物をメチルエチルケトン（ＭＥＫ）から再結晶し、アゾ金属キレート化合物（Ａ−３−Ｎｉ）を１．３７ｇ得た。
得られたアゾ金属キレート化合物（Ａ−３−Ｎｉ）のＩＲスペクトルの結果を図７に示す。また、クロロホルム溶液の吸収スペクトルを図８に示す。元素分析の結果を表５に示す。
【０１４７】
【表５】
2005298763.tif 000095
【０１４８】
（実施例６）
−アゾ金属キレート化合物の合成−
前記アゾ置換インドール化合物（Ａ−３）１．３３ｇ、及び酢酸銅（ＩＩ）一水和物０．４１ｇをジメチルフォルムアミド（ＤＭＦ）に懸濁した。この懸濁液を１００℃に昇温し、１時間攪拌した。反応溶液を水に排出し、析出した粗製物をメチルエチルケトン（ＭＥＫ）から再結晶し、アゾ金属キレート化合物（Ａ−３−Ｃｕ）を１．２２ｇ得た。得られたアゾ金属キレート化合物（Ａ−３−Ｃｕ）の元素分析の結果を表６に示す。
【０１４９】
【表６】
2005298763.tif 000096
【０１５０】
（実施例７）
−アゾ金属キレート化合物の合成−
実施例５において、アゾ置換インドール化合物（Ａ−３）の代わりにアゾ置換インドール化合物（Ａ−７）を用いた以外は、実施例５と同様にして、アゾ金属キレート化合物（Ａ−７−Ｎｉ）を合成した。得られたアゾ金属キレート化合物（Ａ−７−Ｎｉ）の元素分析の結果を表７に示す。
【０１５１】
【表７】
2005298763.tif 000097
【０１５２】
（実施例８）
−アゾ金属キレート化合物の合成−
実施例５において、アゾ置換インドール化合物（Ａ−３）の代わりにアゾ置換インドール化合物（Ａ−１５）を用いた以外は、実施例５と同様にして、アゾ金属キレート化合物（Ａ−１５−Ｎｉ）を合成した。得られたアゾ金属キレート化合物（Ａ−１５−Ｎｉ）の元素分析の結果を表８に示す。
【０１５３】
【表８】
2005298763.tif 000098
【０１５４】
（実施例９）
−アゾ金属キレート化合物の合成−
実施例５において、アゾ置換インドール化合物（Ａ−３）の代わりにアゾ置換インドール化合物（Ａ−１８）を用いた以外は、実施例５と同様にして、アゾ金属キレート化合物（Ａ−１８−Ｎｉ）を合成した。得られたアゾ金属キレート化合物（Ａ−１８−Ｎｉ）の元素分析の結果を表９に示す。
【０１５５】
【表９】
2005298763.tif 000099
【０１５６】
（実施例１０）
−塩形成色素の合成−
前記アゾ置換インドール化合物（Ａ−３）１．００ｇ(３．０１ｍｍｏｌ)をエタノール１００ｍｌに懸濁した。この懸濁液に５Ｎ−ＮａＯＨ水溶液１．２０ｍｌ（６．０２ｍｍｏｌ）を加えた後、Ｃｏ（ＮＨ３）６・Ｃｌ３  ０．６１ｇ（１．５１ｍｍｏｌ）を加え、８０℃にて１０時間反応させた。反応液を濃縮後、水１００ｍｌを加え、弱酸になるまで塩酸水溶液を加え、析出した沈殿物を濾過し、乾燥した。
【０１５７】
次に、乾燥した沈殿物をジメチルフォルムアミド（ＤＭＦ）３０ｍｌに溶解した後、シアニン色素カチオン化合物（Ｃ−２６）のヨウ化物を１．８２ｇ（３．０１ｍｍｏｌ）加え、１５０℃にて２時間反応させた。反応液を水３００ｍｌに注ぎ、析出した物質を濾別した。析出物質は乾燥後、シリカゲルクロマトグラフ法／展開溶媒トルエン−メタノール(５：１)により精製し、アゾ金属キレートアニオン化合物（Ａ−３−Ｃｏ）とシアニン色素カチオン化合物（Ｃ−２６）とからなる塩形成色素を合成した。得られた塩形成色素の元素分析の結果を表１０に示す。
【０１５８】
【表１０】
2005298763.tif 000100
【０１５９】
（実施例１１）
−塩形成色素の合成−
実施例１０において、Ｃｏ（ＮＨ３）６・Ｃｌ３  ０．６１ｇ（１．５１ｍｍｏｌ）を酸化バナジウム（ＩＶ）アセチルアセトナート０．４０ｇ（１．５１ｍｍｏｌ）に変えた以外は、実施例１０と同様にして、アゾ金属キレートアニオン化合物（Ａ−３−ＶＯ）とシアニン色素カチオン化合物（Ｃ−２６）とからなる塩形成色素を合成した。得られた塩形成色素の元素分析の結果を表１１に示す。
【０１６０】
【表１１】
2005298763.tif 000101
【０１６１】
（実施例１２）
−塩形成色素の合成−
実施例１０において、シアニン色素カチオン化合物（Ｃ−２６）のヨウ化物を１．８２ｇ（３．０１ｍｍｏｌ）をシアニン色素カチオン化合物（Ｃ−１）のヨウ化物１．７５ｇ（３．０１ｍｍｏｌ）に変えた以外は、実施例１０と同様にして、アゾ金属キレートアニオン化合物（Ａ−３−Ｃｏ）とシアニン色素カチオン化合物（Ｃ−１）とから塩形成色素を合成した。得られた塩形成色素の元素分析の結果を表１２に示す。
【０１６２】
【表１２】
2005298763.tif 000102
【０１６３】
（実施例１３）
−塩形成色素の合成−
実施例１０において、アゾ置換インドール化合物（Ａ−３）１．００ｇ（３．０１ｍｍｏｌ）をアゾ置換インドール化合物（Ａ−７）１．１７ｇ（３．０１ｍｍｏｌ）に変えた以外は、実施例１０と同様にして、アゾ金属キレートアニオン化合物（Ａ−７−Ｃｏ）とシアニン色素カチオン化合物（Ｃ−２６）とからなる塩形成色素を合成した。得られた塩形成色素の元素分析の結果を表１３に示す。
【０１６４】
【表１３】
2005298763.tif 000103
【０１６５】
（実施例１４）
前記アゾ金属キレート化合物（Ａ−３−Ｎｉ）をトリフルオロアルコールに溶解し、石英基板上にスピンコート法により厚さ約６７０Åに成膜した。
得られたアゾ金属キレート化合物（Ａ−３−Ｎｉ）の薄膜の吸収スペクトルを図９に示す。
【０１６６】
（実施例１５）
前記アゾ金属キレート化合物（Ａ−３−Ｃｕ）をトリフルオロアルコールに溶解し、石英基板上にスピンコート法により厚さ約６７０Åに成膜した。
【０１６７】
（実施例１６）
前記アゾ金属キレート化合物（Ａ−１５−Ｎｉ）をトリフルオロアルコールに溶解し、石英基板上にスピンコート法により厚さ約６７０Åに成膜した。
【０１６８】
（実施例１７）
アゾ金属キレートアニオン化合物（Ａ−３−Ｃｏ）とシアニン色素カチオン化合物（Ｃ−２６）とからなる塩形成色素をトリフルオロアルコールに溶解し、石英基板上にスピンコート法により厚さ約６７０Åに成膜した。
【０１６９】
ここで、図１０（ａ）には、アゾ金属キレート化合物（Ａ−３−Ｃｏ）の吸収スペクトルを示す。図１０（ｂ）には、シアニン色素カチオン化合物（Ｃ−２６）のヨウ素化合物薄膜の吸収スペクトルを示す。図１０（ｃ）には、アゾ金属キレートアニオン化合物（Ａ−３−Ｃｏ）とシアニン色素カチオン化合物（Ｃ−２６）のヨウ素化合物とからなる塩形成色素の薄膜の吸収スペクトルを示す。
【０１７０】
（実施例１８）
アゾ金属キレートアニオン化合物（Ａ−３−Ｃｏ）とシアニン色素カチオン化合物（Ｃ−１）とからなる塩形成色素をトリフルオロアルコールに溶解し、石英基板上にスピンコート法により厚さ約６７０Åに成膜した。
【０１７１】
（比較例１）
アゾ金属キレートアニオン化合物（Ａ−３−Ｃｏ）のアンモニウム塩をトリフルオロアルコールに溶解し、石英基板上にスピンコート法により厚さ約６７０Åに成膜した。
【０１７２】
（比較例２）
シアニン色素カチオン化合物（Ｃ−２６）のヨウ素化物をトリフルオロアルコールに溶解し、石英基板上にスピンコート法により厚さ約６７０Åに成膜した。
【０１７３】
（比較例３）
下記構造式で表される芳香族アゾ金属キレートアニオン（ＩＩＩ）とシアニン色素カチオン化合物（Ｃ−２６）とからなる塩形成色素をトリフルオロアルコールに溶解し、石英基板上にスピンコート法により厚さ約６７０Åに成膜した。
【０１７４】
【化９６】
2005298763.tif 000104
【０１７５】
＜薄膜の光学定数及び耐光性評価＞
得られた各薄膜について、分光エリプソメトリ法により波長６６０ｎｍでの光学定数（屈折率ｎ、減衰係数ｋ）を測定した。結果を表１４に示す。
【０１７６】
【表１４】
2005298763.tif 000105
表１４の結果から、本発明のアゾ金属キレート化合物は、波長６４０ｎｍ〜６６０ｎｍの波長域で高い屈折率ｎと適宜な消衰係数ｋを有することが認められる。
本発明のアゾ金属キレートアニオン化合物とシアニン色素カチオン化合物とからなる塩形成色素は、アゾ金属キレート化合物単独（比較例１）、及び従来技術である芳香族アゾキレート色素とシアニン色素との塩形成色素（比較例３）に比べて、高い屈折率が得られることが認められる。
【０１７７】
＜耐光試験＞
各薄膜について、耐光性試験器（５万Ｌｕｘのキセノン（Ｘｅ）光）を２０時間連続照射し、その後の劣化定数を測定した。結果を表１５に示す。
【０１７８】
【表１５】
2005298763.tif 000106
表１５の結果から、本発明のアゾ金属キレート化合物、及びアゾ金属キレートアニオン化合物とシアニン色素カチオン化合物とからなる塩形成色素は、シアニン色素カチオン化合物単独のもの（比較例２）に比べて、高い耐光性を有することが認められる。
【０１７９】
（実施例１９）
−光記録媒体の作製−
厚さ０．６ｍｍ、深さ１７５０Å（１７５ｎｍ）、半値幅０．３２μｍ、トラックピッチ０．７４μｍの案内溝を形成したポリカーボネート樹脂製基板を作製した。
基板上にアゾ金属キレート化合物（Ａ−３−Ｎｉ）の２，２，３，３−テトラフルオロプロパノール溶液をスピナー塗布し、厚さ９００Å（９０ｎｍ）の記録層を形成した。記録層上にスパッタ法により銀を厚さが１２００Å（１２０ｎｍ）となるように反射層を成膜した。反射層上にアクリル系フォトポリマーにて厚さが７μｍの保護層を設けた後、厚さ０．６ｍｍのポリカーボネート樹脂製平面基板をアクリル系フォトポリマーにて接着し、光記録媒体を作製した。
【０１８０】
（実施例２０）
−光記録媒体の作製−
実施例１９において、アゾ金属キレート化合物（Ａ−３−Ｎｉ）をアゾ金属キレート化合物（Ａ−１５−Ｎｉ）に変えた以外は、実施例１９と同様にして、光記録媒体を作製した。
【０１８１】
（実施例２１）
−光記録媒体の作製−
実施例１９において、アゾ金属キレート化合物（Ａ−３−Ｎｉ）をアゾ金属キレートアニオン化合物（Ａ−３−Ｃｏ）とシアニン色素カチオン化合物（Ｃ−２６）とからなる塩形成色素に変えた以外は、実施例１９と同様にして、光記録媒体を作製した。
【０１８２】
（実施例２２）
−光記録媒体の作製−
実施例１９において、アゾ金属キレート化合物（Ａ−３−Ｎｉ）をアゾ金属キレートアニオン化合物（Ａ−３−Ｃｏ）とシアニン色素カチオン化合物（Ｃ−１）とからなる塩形成色素に変えた以外は、実施例１９と同様にして、光記録媒体を作製した。
【０１８３】
（比較例４）
−光記録媒体の作製−
実施例１９において、アゾ金属キレート化合物（Ａ−３−Ｎｉ）をシアニン色素カチオン化合物（Ｃ−２６）のヨウ素化物に変えた以外は、実施例１９と同様にして、光記録媒体を作製した。
【０１８４】
（比較例５）
−光記録媒体の作製−
実施例１９において、アゾ金属キレート化合物（Ａ−３−Ｎｉ）を下記構造式で表される芳香族アゾ金属キレートアニオン(ＩＩＩ)とシアニン色素カチオン化合物（Ｃ−２６）とからなる塩形成色素に変えた以外は、実施例１９と同様にして、光記録媒体を作製した。
【０１８５】
【化９７】
2005298763.tif 000107
【０１８６】
＜記録特性評価＞
作製した各光記録媒体について、光ディスク評価装置（パルステック社製、ＤＤＵ−１０００）を用いて、発振波長６５８ｎｍ、ビーム径１．０μｍの半導体レーザ光を用い、トラッキングしながらＥＦＭ信号(線速３．５ｍ／ｓｅｃ．)を記録し、発振波長６５８ｎｍの半導体レーザの連続光(再生パワー０．７ｍＷ)で再生し、再生波形を観察して、反射率、変調度、及びジッタを測定した。
【０１８７】
＜保存テスト条件＞
各光記録媒体について、６０℃−相対湿度９０％の環境下で６００時間保存し、その後の反射率、変調度、及びジッタを上記同様に測定した。
【０１８８】
【表１６】
2005298763.tif 000108
表１６の結果から、本発明のアゾ金属キレート化合物は、良好な光学特性と高い耐光性を両立し、これを記録材料として用いた光記録媒体は、保存性に優れ、かつ高反射率、高変調度、及び低ジッタの記録再生信号特性が得られる。
本発明のアゾ金属キレートアニオン化合物とシアニン色素カチオン化合物とからなる塩形成色素は、従来の芳香族アゾ金属キレートアニオン化合物とシアニン色素カチオン化合物とからなる塩形成色素に比べて、光学特性に優れ、該塩形成色素を記録材料として用いた光記録媒体は、高反射率、高変調度、及び低ジッタの記録再生信号特性が得られることが認められる。
【産業上の利用可能性】
【０１８９】
本発明のアゾ金属キレート化合物は、良好な光学特性と高い耐光性を両立し得、各種光記録媒体の記録材料として幅広く用いることができる。
本発明の光記録媒体は、優れた記録特性を有し、高速書き換えが可能であり、ＤＶＤ＋Ｒ、ＤＶＤ−Ｒなどに幅広く用いることができる。
【図面の簡単な説明】
【０１９０】
【図１】図１は、アゾ金属キレート化合物の主減量過程、及び重量減量率を求める方法を説明する図である。
【図２】図２の（Ａ）〜（Ｄ）は、通常の追記型光記録媒体の層構成の一例を表す図である。
【図３】図３（Ａ）〜（Ｃ）は、ＣＤ−Ｒ用の光記録媒体の層構成の一例を表す図である。
【図４】図４（Ａ）〜（Ｃ）は、ＤＶＤ±Ｒ用の光記録媒体の層構成の一例を表す図である。
【図５】図５は、アゾ置換インドール化合物（Ａ−３）のＩＲスペクトル図である。
【図６】図６は、アゾ置換インドール化合物（Ａ−３）の溶液の吸収スペクトル図である。
【図７】図７は、アゾ金属キレート化合物（Ａ−３−Ｎｉ）のＩＲスペクトル図である。
【図８】図８は、アゾ金属キレート化合物（Ａ−３−Ｎｉ）溶液の吸収スペクトル図である。
【図９】図９は、アゾ金属キレート化合物（Ａ−３−Ｎｉ）の薄膜の吸収スペクトル図である。
【図１０】図１０（ａ）は、アゾ金属キレート化合物（Ａ−３−Ｃｏ）の薄膜の吸収スペクトル図である。図１０（ｂ）は、シアニン色素カチオン化合物（Ｃ−２６）のヨウ素化合物の薄膜の吸収スペクトル図である。図１０（ｃ）は、アゾ金属キレートアニオン化合物（Ａ−３−Ｃｏ）とシアニン色素カチオン化合物（Ｃ−２６）のヨウ素化合物とからなる塩形成色素の薄膜の吸収スペクトル図である。
【符号の説明】
【０１９１】
１      基板
２      記録層
３      下引き層
４      保護層
５      ハードコート層
６      反射層
７      保護基板
８      接着層
【図１】
2005298763.tif 000116
【図２】
2005298763.tif 000117
【図３】
2005298763.tif 000118
【図４】
2005298763.tif 000119
【図５】
2005298763.tif 000120
【図６】
2005298763.tif 000121
【図７】
2005298763.tif 000122
【図８】
2005298763.tif 000123
【図９】
2005298763.tif 000124
【図１０】
2005298763.tif 000125